(57)【特許請求の範囲】
【請求項１】
（Ａ）親水性ポリマーと、電解質水溶液と、アミノ酸保湿剤とを含む第１相と、
（Ｂ）疎水性粘着性ポリマーを含む第２相、
とを含んでなる導電性接着剤において、
前記第１相が連続相であり、前記第２相が前記第１相中に分散して含まれるドメイン相であり、かつ前記ドメイン相の平均直径が０．０２μｍ〜１ｍｍの範囲であることを特徴とする導電性接着剤。
【請求項２】
前記アミノ酸保湿剤は、トリメチルベタイン、ＤＬ−ピロリドンカルボン酸（ＰＣＡ）及びＤＬ−ピロリドンカルボン酸ナトリウムからなる群から選ばれた少なくとも１つのメンバーである、請求項１に記載の導電性接着剤。
【請求項３】
前記アミノ酸保湿剤の含有量は、前記導電性接着剤の全量を基準にして、１０〜４０質量％の範囲である、請求項１に記載の導電性接着剤。
【請求項４】
前記アミノ酸保湿剤の含有量は、前記導電性接着剤の全量を基準にして、１５〜３７質量％の範囲である、請求項３に記載の導電性接着剤。
【請求項５】
請求項１に記載の導電性接着剤を含む接着層と、該接着層に接続された電極端子とを含んでなることを特徴とする、生体電極。
【発明の詳細な説明】
【０００１】
【発明の属する技術分野】
本発明は、含まれる電解質を媒介にして導電性を発現させる導電性接着剤に関し、特に生体電極に用いるのに適した導電性接着剤に関する。本発明の導電性接着剤は、粘着性ポリマーを含む疎水相と、電解質を含む親水相とを含む多相構造を有している。また、この導電性接着剤は、その親水相に保湿剤を効果的に含有するので、乾燥防止性（保湿効果）に優れている。
【０００２】
本発明は、また、このような導電性接着剤を使用した生体電極に関する。本発明による生体電極では、人体などの皮膚表面に接着される接着層が上記の様な導電性接着剤を含み、そしてその接着層に接続された電極端子を備える。
【０００３】
【従来の技術】
生体電極は、通常、哺乳類（人間を含む）の皮膚に接触させるための導電層と、その導電層と電気的に接続された電極端子とを含んで構成され、その構成に依存していろいろな用途で使用されている。生体電極は、たとえば、哺乳類の電気的診断、治療又は電気的手術に使用されている。たとえば、心臓の活動電位を計測する装置として、生体電極が生体表面に貼り付けて使用されている。この用途の場合、生体電極は、心臓の活動電位を計測し、記録する心電計において、生体表面に生じる電位変化を検出するための電極として付属される。この様な生体電極で検出された生体表面における電位変化は、その生体電極が付属された心電計に入力され、心電図情報として記録され、表示あるいは印刷される。生体電極の端子と心電計とは、接続ケーブル（リード線）により接続される。
【０００４】
上記した様な生体電極には、たとえば、Ａｇ／ＡｇＣｌ導電体アイレットと、カーボン（又は金属）のスタッドとを電極端子として含み、皮膚表面と接触する導電層として、導電性の非粘着性ゲル層を含むものも知られている。この様な導電性非粘着性ゲルは、たとえば、特表昭５６−５０１１０８号公報あるいはそれに対応する米国特許第４，４０６，８２７号明細書、実用新案登録第２５７０１８３号公報等に開示されている。この様な生体電極は、それを生体表面に固定するための粘着テープ（バッキングテープ）をさらに含む必要があった。一方、導電層として導電性接着層を含む生体電極では、この様な粘着テープを生体電極に備え付ける必要はない。
【０００５】
上記の様な導電性接着層として使用可能な、いわゆる導電性接着剤は、特公平８−１９３９４号公報、米国特許第４，５２４，０８７号明細書等に開示されている。また、この様な導電性接着剤を利用した生体電極は、米国特許第５，０７８，１３９号明細書等に開示されている。この様な生体電極は、固定用のバッキング粘着テープを含まなくても生体表面に貼り付け固定できる。
【０００６】
上記の様な生体電極は、
ａ）電解質水溶液と粘着性ポリマーとを含有する導電性接着層と、
ｂ）その導電性接着層の一方の面（接着面）を被覆するライナーと、
ｃ）その導電性接着層の他方の面を被覆するバッキングと、
ｄ）その導電性接着層と接続され、上記ライナー及びバッキングのいずれでも被覆されない露出部分を有する電極端子、
とを含む構成を有する。この生体電極を人体などの皮膚に貼り付ける時は、上記ライナーを剥離し、導電性接着層の一方の面を露出させ、その接着面と生体表面とを接触させて軽く圧着するだけで、容易に電極を固定することができる。通常の導電性接着層は、初期接着力は十分に高いが、皮膚からの発汗を粘着層が吸収し、これにより接着力が弱くなる傾向が見られた。
【０００７】
一方、米国特許第５，７７９，６３２号及び同第５，６７０，５５７号明細書には、電解質水溶液を含む親水性導電相と、疎水性粘着相とが連続構造を形成して含まれる、いわゆる「連続２相型（bicontinuous）導電性接着剤」が開示されている。この様な連続２相型導電性接着剤では、電解質を含む親親水相が連続相なので、イオン導電性を発揮できる。また、疎水性粘着相が接着機能を受け持ち、皮膚からの発汗は親水性導電相が吸収するので、上記の様な接着力の低下は効果的に改善された。しかしながら、連続２相型導電性接着剤（又はそれを用いた生体電極）では、保存中の水分含有量の保持が、特に低湿度条件下で困難であった。したがって、水を含有する電解液を含む相の乾燥（水の揮散）を防止するために、保湿袋内で保存しなければならなかった。また、保湿袋の開封後は、通常１０日から３０日以内に使用しなければならなかった。なぜならば、導電性粘着剤が乾燥すると、十分な電気特性（十分に低いインピーダンス等）が得られなくなるからである。
【０００８】
また、米国特許第５，３３８，４９０号明細書には、（Ａ）親水性ポリマーと、電解質水溶液とを含む第１相と、（Ｂ）疎水性粘着性ポリマーを含有する第２相、とを含んでなる接着剤において、前記第１相が連続相であり、前記第２相が前記第１相中に分散して含まれるドメイン相である接着剤が開示されている。
さらに、米国特許第５，２７０，３５８号明細書では、疎水性感圧性接着剤の連続相、及び感圧性接着特性を有するヒドロゲルからなる親水性分散相を含有する、いわば「分散２相型」の接着剤組成物を開示している。しかしながら、この接着剤組成物では、親水性分散相（ヒドロゲルの個々の粒子）が連続相ではないので、イオン導電性はなく、導電性接着剤としては使用できない。
【０００９】
【発明が解決しようとする課題】
ところで、導電性接着剤に、その乾燥を防止するために保湿剤を含ませることも有効である。しかしながら、連続２相型導電性接着剤に、高い保湿効果を得るために、アミノ酸類のような高性能保湿剤を比較的多量に添加すると、所期の２相構造を得ることができない。これは、このような保湿剤が比較的多量に存在すると、導電性接着剤の原料となるエマルジョンにおいて、疎水性粘着相の連続構造が破壊されやすく、有効な状態（たとえば、十分な粘着性を発現できる状態）でその構造を維持することが困難になるからである。
【００１０】
一方、前出の米国特許第５，３３８，４９０号明細書には、アミノ酸類のような高性能保湿剤を効果的に使用するための条件（ドメイン平均直径、シロップ先駆体を用いる製造方法等）が開示されていない。
したがって、本発明の目的は、保湿剤、特にアミノ酸類の保湿剤を効果的に使用でき、それにより保湿効果を高め、乾燥を効果的に防止できる導電性接着剤を提供することにある。
【００１１】
また、本発明のもう１つの目的は、この様な導電性接着剤を使用した生体電極を提供することにある。
【００１２】
【課題を解決するための手段】
本発明の第１の形態は、上記課題を解決する手段として、（Ａ）親水性ポリマーと、電解質水溶液と、保湿剤とを含む第１相と、
（Ｂ）疎水性粘着性ポリマーを含む第２相、
とを含んでなる導電性接着剤において、
前記第１相が連続相であり、前記第２相が前記第１相中に分散して含まれるドメイン相であり、かつ前記ドメイン相の平均直径が０．０２μｍ〜１ｍｍの範囲であることを特徴とする導電性接着剤を提供する。
【００１３】
また、本発明の第２の形態は、上記課題を解決する手段として、本発明の導電性接着剤を含む接着層と、該接着層に接続された電極端子とを含んでなることを特徴とする、生体電極を提供する。
【００１４】
【発明の実施の形態】
本発明による導電性接着剤及び生体電極は、以下に詳細に記載するように、いろいろな形態で有利に実施することができる。最初に、本発明のより容易な理解のため、本発明の構成要件とそれによる作用効果の関係を説明する。
本発明の導電性接着剤は、（Ａ）親水性ポリマーと、電解質水溶液と、保湿剤とを含む第１相（通常、親水性を呈するので、特に断らない限り「親水相」と呼ぶ。）と、（Ｂ）疎水性粘着性ポリマーを含む第２相（通常、疎水性を呈するので、特に断らない限り「疎水相」と呼ぶ。）、とを含んでなる導電性接着剤において、親水相が連続相であり、かつ疎水相が親水相（連続相）中に分散して含まれるドメイン相であることを特徴とする。この様な分散型の２相構造接着剤では、疎水相がもともとドメイン相であるので、連続２相型の接着剤の場合とは異なり、比較的広い組成範囲において、安定な相構造を維持し、相構造の破壊を防ぐことが極めて容易である。したがって、連続相（すなわち、親水相）中に、効果的に保湿剤を添加して保湿効果を高め、導電性接着剤（又は生体電極の導電性の接着層）の乾燥を効果的に防止できる。すなわち、本発明によれば、前述の保湿効果の高い保湿剤の使用や、比較的高含有量の保湿剤の使用が可能であるので、接着剤の保湿効果を高めることが極めて容易である。
【００１５】
また、この分散型の２相構造接着剤では、電解質を含む親水相が連続相であるので、イオン導電性が高く、導電性接着剤として好適に使用できる。
接着剤を構成するドメイン相の平均直径は、求められる保湿効果等の性能によって適宜決定できるが、通常、０．０２μｍ〜１ｍｍの範囲に決定する。ドメイン相の平均直径が０．０２μｍ未満であると、相構造を維持できる組成範囲が狭くなる恐れがある。組成範囲が狭くなることは、必要量の高性能保湿剤（アミノ酸類等）を配合することが困難になり、十分な保湿効果が得られないおそれがある。換言すれば、必要量の高性能保湿剤（アミノ酸類等）を配合して、相構造を安定に維持することを容易にするにはドメイン相の平均直径を所定の下限値以上にするのが好適である。反対に１ｍｍを超えると、ドメイン相の形成及び維持が困難になり、均一な構造の接着剤の製造が困難になるおそれがある。また、接着剤の構造が不均一になると、接着性や導電性を所望の範囲に制御することが困難になる。したがって、この様な観点から、ドメイン相の平均直径は、好適には０．０３〜１００μｍの範囲、特に好適には０．０４μｍ〜１０μｍの範囲である。
【００１６】
導電性接着剤の親水相中に添加されるべき保湿剤についてみると、アミノ酸類のような高性能保湿剤や、比較的高含有量の保湿剤は、前述の様な所望の相分離構造の形成を困難にするおそれがある。したがって、さらに保湿効果を高めるために、下記の第１工程〜第３工程の順で接着剤を調製するのが好適である。すなわち、
第１工程：
（ａ）親水性ポリマーを重合後に形成可能な第１モノマーと、前記電解質水溶液と、前記保湿剤とを含む水性媒体と、
（ｂ）前記水性媒体中に分散して含まれる、疎水性粘着性ポリマーを重合後に形成可能な第２モノマー、
とを含む原液を調製する。
第２工程：
第１工程で調製した原液に部分的に重合処理を施し、よって、
（１）前記水性媒体から形成された連続相と、
（２）前記水性媒体の連続相中に分散して含まれ、かつ前記疎水性粘着性ポリマーを含有するドメイン相、
とを含む先駆体シロップ液（接着剤前駆体として）を得る。
第３工程：
第２工程で得られた先駆体シロップ液にさらに重合処理を施して、本発明の導電性接着剤を形成する。
【００１７】
この様な調製方法を用いれば、それぞれの原料モノマーの重合化により、連続親水性相と疎水性粘着ドメイン相を形成するので、それぞれの相を化学結合させ、相構造の安定性を効果的に高めることが容易である。したがって、保湿剤（特にアミノ酸類保湿剤）を有効に使用し、乾燥防止性能をさらに効果的に高めることができる。
【００１８】
上記した調製方法の第１工程では、通常、攪拌等の混合、分散操作により、水性媒体を含む連続相中に、第２モノマーを含有する分散相を分散させる。そして、第２工程において、第２モノマーの全部又は一部を重合し、疎水性粘着性ポリマーを含有するドメイン相を形成する。この様にして形成された、疎水性粘着性ポリマーを含有するドメイン相の分散安定性は非常に高く、保湿剤の存在によって分散構造が破壊されることを効果的に防ぐことができる。ちなみに、上記したようなドメイン相の分散構造が壊れると、接着性や導電性が低下する。
【００１９】
また、第２工程で調製される接着剤前駆体シロップに、塗布や浸漬操作を行うのに有利な比較的低い粘性を持たせることも容易である。したがって、塗布等により層状に形成した先駆体シロップ液に対して、第３工程において、さらに重合処理を施して、導電性接着剤層を形成することが極めて容易である。したがって、この様にして形成した接着剤は、生体電極等の用途に用いる導電性の接着層を形成するのに特に適している。
【００２０】
したがって、本発明の別の形態は、上記導電性接着剤を含む接着層と、その接着層に接続された電極端子とを含んでなる生体電極を提供する。この生体電極では、接着性や導電性を低下させることなく、接着層の乾燥防止効果（保湿効果）を効果的に高めることができる。この様な生体電極は、低湿度の条件下で、保湿袋の外に置いておいても、長期間乾燥させないで保存できる。
【００２１】
なお、本発明の導電性接着剤は、その効果（導電性、接着性及び保湿効果等）を発揮する範囲において、接着層を形成する以外の用途において使用可能な組成物として用いることもできる。
次いで、本発明の導電性接着剤、それを構成する成分及びそれらの成分を使用した接着剤の調製方法ならびに生体電極及びその製造方法を説明する。なお、本発明の導電性接着剤及び生体電極は、以下の説明によって限定されるものではないことを理解されたい。
〔導電性接着剤〕
前述の様に、本発明の導電性接着剤では、親水性の連続相（親水相）中に分散されて含まれるドメイン相が、疎水性粘着性ポリマーを含んでなる。また、この様な疎水相は、親水相からなる連続相中に安定に分散したドメイン相として存在する。
【００２２】
上記の様に安定なドメイン相は、好適には次の様にして形成することができる。
まず、（ａ）重合後に親水性ポリマーを生成する第１モノマーと、電解質水溶液と、保湿剤とを含む水性媒体と、
（ｂ）前記水性媒体中に分散して含まれる、重合後に疎水性粘着性ポリマーを生成する第２モノマーと
（ｃ）油溶性重合開始剤、
とを含む原液に重合処理を施し、よって、
前記水性媒体から形成された連続相と、前記連続相中に分散して含まれ、前記疎水性粘着性ポリマーを含むドメイン相、とを含む先駆体シロップ液を形成する。
【００２３】
接着剤前駆体としての先駆体シロップ液の形成に用いられた上記した原液は、通常、攪拌等の混合、分散操作により、前記水性媒体を含む連続相中に、前記第２モノマーと前記油溶性重合開始剤とを含有する分散相を分散させることによって調製する。この状態では、通常、上記原液に含まれる界面活性剤や攪拌条件により、比較的安定な分散相が形成できるものの、このまま重合操作を施し、最終生成物である導電性接着剤を得た場合、所定の寸法の疎水性粘着性ポリマーを含むドメイン相を形成するのは比較的困難である。そこで、この分散操作を施した後の原液に、重合処理（第１の重合処理）を施し、第２モノマーの全部又は一部を重合し、疎水性粘着性ポリマーを含有するドメイン相を安定化させる。この様にして形成されたドメイン相の分散安定性は非常に高く、保湿剤の存在によって分散構造が破壊されることを効果的に防ぐことができる。
【００２４】
次いで、上記のようにして形成された先駆体シロップ液に水溶性重合開始剤を添加し、さらに重合処理（第２の重合処理）を施して、本発明の導電性接着剤を形成する。この段階で、上記第１及び第２モノマーの実質的にすべてを重合させる。上記第１モノマーから生成した親水性ポリマーは、最終的に得られる導電性接着剤において、連続相である親水相を構成する。この様な方法では、先駆体シロップ液において形成した、疎水性粘着性ポリマーを含有するドメイン相を安定に保持したまま、最終生成物である導電性接着剤を得ることができる。
【００２５】
上記先駆体シロップ液に含まれるドメイン相は非常に安定であるので、先駆体シロップ液に水等の希釈溶媒を添加し、塗布に適した粘性を有する塗布液を形成することもできる。また、親水性ポリマー又は／及び疎水性ポリマーを架橋するために、最終的な重合操作の前に、先駆体シロップ液に架橋剤を添加することもできる。
【００２６】
以上に説明した様に、本発明の１つの形態は、導電性接着剤を形成するために好適な先駆体シロップ液をも提供する。すなわち、
（ａ）重合後に親水性ポリマーを生成する第１モノマーと、電解質水溶液と、保湿剤とを含む水性媒体と、
（ｂ）前記水性媒体中に分散して含まれる、重合後に疎水性粘着性ポリマーを生成する第２モノマーと
（ｃ）油溶性重合開始剤、
とを含む原液に重合処理を施して形成され、
前記水性媒体から形成された連続相と、
前記連続相中に分散して含まれ、前記疎水性粘着性ポリマーを含んでなるドメイン相、
とを含んでなる先駆体シロップ液であって、その先駆体シロップ液にさらに重合処理を施して、導電性接着剤を形成するための先駆体シロップ液である。
〔導電性接着剤の製造方法〕
本発明の接着剤は、その好適な形態に従うと、疎水性粘着ポリマーのドメイン相と親水性かつイオン導電性の連続相とから構成され、白色又はオペークのエマルジョン構造を有する。ドメイン相（疎水相）の平均直径は、０．０２μｍ〜１ｍｍの範囲である。この様なエマルジョンは、通常マクロ又はミニエマルジョンと呼ばれる。
【００２７】
マクロ又はミニエマルジョンの構造は、好適には次の様にして形成できる。まず、容易に分離する不安定な原料混合液（原液）を攪拌しながら、所定の重合開始剤を用い、ＵＶ照射又は加熱により安定化されたエマルジョンからなる先駆体シロップ液（接着剤前駆体として）を形成する。この安定化されたエマルジョンシロップ液に、ＵＶ照射による重合操作を施し、最終生成物の接着剤を得ることができる。
【００２８】
本発明による接着剤中の疎水性ドメイン相の大きさは、たとえば、界面活性剤を原液に添加することにより制御できる。通常、ドメイン相の大きさは、界面活性剤の種類、接着剤の組成（配合割合）、シロップ化手法（シロップの組成、撹拌条件や重合条件など）に依存し、これらを適宜決定して制御する。
安定なエマルジョンを容易に得るという観点からは、疎水性ドメイン相の平均直径は、０．０４μｍ〜１０μｍの範囲が望ましい。
【００２９】
本発明の接着剤を合成するための出発原料としては、好適には、
（１）２〜５０質量（ｗｔ）％の、親水相を形成するための水（この水は、後述する電解液用の塩を溶解し、電解質水溶液を形成する溶媒としても機能する）、
（２）５〜４０質量％の、疎水相（疎水相とも呼ぶ。）中で、粘着性の疎水性ポリマーを形成することができる疎水性モノマー（モノマー混合物であっても良い）、
（３）１〜４０質量％の、親水相中に少なくとも部分的に存在し、親水性ポリマーを形成することができる親水性又は両親媒性モノマー又はオリゴマー、
（４）０．０１〜３０質量％の、マクロ又はミニエマルジョンを容易に形成するための界面活性剤、
（５）５〜５０質量％の、高い保湿効果を有する、アミノ酸類からなる保湿剤、
（６）０．５〜５質量％の、電解液用の塩類、
（７）０．０１〜１０質量％の可塑剤、
（８）０．０１〜１質量％の架橋剤、
（９）０．０５〜２質量％の、水溶性フリーラジカル光重合開始剤、及び
（１０）０．００５〜１質量％の、油溶性フリーラジカル光重合開始剤、又は油溶性フリーラジカル熱重合開始剤、
である。なお、上記原料成分の割合は、上記の「質量％」で表された範囲において、全体が１００質量％になる様に選択する。
【００３０】
上記親水性ポリマーは、粘着性ポリマーであるのが好適である。また、上記モノマー又はオリゴマーの種類及び割合の選択により、粘着性のドメイン相と連続親水相とを含むマクロ又はミニエマルジョン導電性粘着剤を得ることができる。
原液に含まれる親水相（又は、水性媒体とも呼ぶ。）は、通常、
水、
少なくとも１種の、フリーラジカル共重合性エチレン系不飽和性の、両親媒性又は親水性の、モノマー又はオリゴマー、
電解質としての塩類、及び
保湿剤、
を含有する。
【００３１】
親水相は、この他の任意の添加剤、たとえば、非反応性の極性オリゴマー添加剤、フリーラジカル重合性光活性化架橋剤、補助溶媒、水溶性フリーラジカル光重合開始剤、水溶性フリーラジカル熱重合開始剤、可塑剤などを含むことができる。
原液の疎水性相は、疎水性感圧性接着剤を生成するフリーラジカル重合性の疎水性モノマーを、第２モノマーとして含有する。疎水性相は、この他の任意の添加剤、たとえば、油溶性フリーラジカル光重合開始剤、非反応性極性オリゴマー添加剤、油溶性架橋剤、油溶性フリーラジカル熱重合開始剤、可塑剤、粘着付与剤などを含むことができる。
【００３２】
前述の様なマクロ又はミニエマルジョンは、界面活性剤を使用しなくても、高速攪拌機、ホモジナイザーなどを利用して形成することができる。好適には、ノニオン系、、アニオン系、カチオン系、又は両性イオン系界面活性剤を使用する。また、エチレン系不飽和結合を有する反応性界面活性剤も使用できる。
マクロあるいはミニエマルジョン構造を安定的に形成するために好適な前述の原料成分のうち、（８）架橋剤及び（９）水溶性重合開始剤を除く、他の成分からなる原液をまず調製し、その原液に重合処理を施し、疎水性モノマーの一部又は全部を重合して、先駆体シロップ液を形成する。他の成分は、通常、反応器中で混合し、攪拌しながらその場で重合処理を施す。
【００３３】
この様なシロップ形成操作により、所定の範囲の直径を有するドメイン相を、長期間（通常、数時間又はそれ以上）安定に維持できる。この様にして得られたオペークなシロップ液中のドメインの平均直径は、通常レーザー散乱粒子分析装置で測定される。この様な測定装置の具体例としては、コールタ（Coulter ）社製のレーザー散乱粒子分析装置（型番）ＬＳ２３０を挙げることができる。
【００３４】
上記した（８）架橋剤及び（９）水溶性重合開始剤は、後添加剤としてシロップ液に添加される。後添加剤を添加して得たシロップ液を、たとえば、鋳型に注入してＵＶ照射等の重合処理を施す。このようにして、最終生成物である接着剤が得られる。さもなければ、後添加シロップ液を、基材にコーティングして塗膜化した後、重合処理を施し、導電性接着剤の層を形成することもできる。また、後添加シロップ液をスクリムを含むシートやメッシュシート等の多孔質基材中に含浸させた後、重合処理を施し、これらの基材を補強材として取り込んだ接着シートを得ることもできる。
【００３５】
本発明の１つの有利な効果は、高い保湿効果を有する保湿剤を、比較的多量に含有する連続した親水性導電相中に、安定的に疎水性粘着ポリマーを含むドメイン相を含んでなる、イオン導電性接着剤を容易に製造できることにある。本発明によれば、各成分の配合上の制約がほとんど無くなり、高い保湿効果をもつアミノ酸類から選択される保湿剤を比較的多量に含んでいても、安定なマクロあるいはミニエマルジョン構造の形成及び維持が可能になる。
〔親水相〕
親水相は、導電性接着剤の全量を基準にして、通常２〜５０質量％、好ましくは２５〜４０質量％の水を含む。親水相に含まれる水が少なすぎると、乾燥防止性能や導電性が低下するおそれがあり、反対に多すぎると、凝集力が低下し、接着性が低下するおそれがある。水は、好ましくは、脱イオン水である。
〔親水性ポリマー〕
親水性ポリマーは、粘着性を持たないものでも十分である。しかしながら、次の理由から粘着性を有しているのが良い。導電性接着剤が、疎水性粘着性ポリマーを含有するドメイン相と、親水性粘着ポリマーを含有する連続相を含んでなる、マクロあるいはミニエマルジョン構造の場合、初期接着及び再接着後の接着力をともに高めることができる。疎水性と親水性の両方の粘着性ポリマーが、異なる相に含まれるので、接着剤が接触している皮膚が発汗した場合や、皮膚から体液等の任意の身体浸出物が浸出してきた場合など、接着条件が変化しても接着性が低下しない。
【００３６】
親水性ポリマーは、親水性モノマー又はオリゴマーの重合体である。たとえば、接着剤の原料となる前記原液中の水性媒体に含まれる前記第１モノマーは、実質的に親水性モノマーからなる。
親水性モノマー又はオリゴマー（以下、「親水性モノマー」として総称する。）は、疎水相に実質的に不溶性の油不溶性極性モノマー又は油不溶性極性オリゴマー、及び油不溶性モノマー及びオリゴマー以外の、極性モノマー又はオリゴマー（すなわち、水溶性及び油溶性の両方の性質を持つもの）、から成る群から選択される。前記原液に含まれる親水性モノマーの含有量は、原液の全量を基準にして、通常１〜４０質量％、好ましくは２〜２０質量％である。
【００３７】
親水性モノマーとして使用できる油不溶性極性モノマーとして、好適には、ポリエチレンオキシドアクリレート、ポリエチレンオキシドジアクリレート、ポリエチレングリコールアクリレート、ポリエチレングリコールジアクリレート、ポリウレタンアクリレート、ポリウレタンジアクリレ−ト、アクリルアミド、ナトリウムスチレンスルホネート、ナトリウムアクリレート、ナトリウム２‐アクリルアミド−２−メチルプロバンスルホネート、ナトリウムメタクリレート、及びその混合物を挙げることができる。
【００３８】
特に好適には、ポリエチレンオキシドアクリレ−ト又はポリエチレンオキシドジアクリレートを含んでなり、特に好適にはポリエチレンオキシドアクリレートを含んでなる親水性モノマーは、粘着性の親水性ポリマーを容易に生成し、これらを含む接着剤の接着性を高めるのに効果的である。
なお、油不溶性モノマーは、油（すなわち、疎水相）において、約０．５重量％未満の溶解度を有し、親水相での濃度に対する疎水相での濃度の分布比が、約０．００５未満を示すものが好適である。なお、溶解度及び濃度は、接着剤の使用温度（通常約２５〜３５℃）での測定値である。
【００３９】
公知の多数の極性モノマーが、水及び油の両方において一定の溶解度を示す、いわゆる両親媒性のモノマーである。このような両親媒性の極性モノマーは、疎水相で約０．５％又はそれ以上の溶解度を有し、親水相での濃度に対する疎水相での濃度の分布比が、約０．００５以上（通常約２５〜３０℃で）を示す。この様な両方に溶解可能なモノマーを、油不溶性極性モノマーと組み合わせて用いることもできる。本発明で使用できる、親水相と疎水相との間に分配可能、かつ有用なモノマーとしては、Ｎービニルピロリドン、Ｎ一ビニルカプロラクタム、（メタ）アクリル酸、ヒドロキシエチル（メタ）アクリレート、イタコン酸、スチレンスルホン酸、Ｎ−置換アクリルアミド、Ｎ，Ｎ−二置換アクリルアミド、Ｎ，Ｎージメチルアミノエチルメタクリレート、２−アクリルアミド−２−メチルプロパンスルホン酸及びその混合物を挙げることができる。
【００４０】
好ましい分配可能モノマーとしては、物理学的強度（接着剤の凝集力等）を向上させることができる等の好ましい効果を有することから、アクリル酸、Ｎ−ビニルピロリドン、Ｎ−ビニルカプロラクタム、Ｎ，Ｎ−ジメチルアクリルアミド及びその混合物を挙げることができる。
導電性接着剤の親水相は、種々の水溶性添加剤をさらに含有することができる。各添加剤は、望まれる特性を発現させるために適宜選択される。たとえば、導電性を発現させるために電解質が添加される。また、保湿効果を高めるために保湿剤が添加される。その他の有用な添加剤の例としては、水溶性架橋剤（トリエチレングリコールジメタクリレート等）、水溶性可塑剤、ｐＨ調整剤、非共重合性極性オリゴマー及びその混合物等が挙げられるが、これらに限定されない。
【００４１】
電解質としては、好適には、塩化カリウム、塩化リチウム、塩化ナトリウム、及びその混合物等が挙げられる。これらの電解質の含有量は、接着剤の全量を基準にして、通常０．１〜１０質量％、好適には０．５〜５質量％、特に好適には０．８〜１．６質量％である。上記範囲の含有量であれば、電解質は、親水相に含まれる水に溶解し、電解質水溶液として効果的に機能する。
【００４２】
水溶性可塑剤は、皮膚に対する接着性を高めるので、追加成分として加えるのが好適である。可塑剤の含有量は、接着剤の全量を基準にして、通常０．０１〜１０質量％、好適には０．５〜５質量％である。可塑剤は、多すぎても少なすぎても有効な効果が得られないおそれがある。水溶性可塑剤としては、ポリ（Ｎ−ビニルピロリドン）、ポリエチレングリコール、ポリ（オキシエチレン）アルコール、ポリエチルイミン及びその混合物から成る群から選択されるものが挙げられるが、これらに限定されない。
〔保湿剤〕
保湿剤としては、グリセリン、プロピレングリコール等の多価アルコール化合物や、アミノ酸類などが使用できる。好適には、より保湿効果の高いアミノ酸類である。すなわち、グリセリンやプロピレングリコールよりも高い保湿効果のアミノ酸類を、多量に、保湿剤として添加しても相構造が破壊されないので、保湿袋の外で、しかも低湿度条件下において保存しても、乾燥しにくい生体電極を提供することができる。また、この様なアミノ酸類を含む導電性接着剤を用いた生体電極は、低湿度条件下において保湿袋を開封した後、ジップロックファスナー等の封止手段を使用して再封止した保湿袋の中において、長期間、乾燥を効果的に防止できる。保湿剤の含有量は、接着剤の全量を基準にして、通常５〜５０質量％、好適には１０〜４０質量％、さらに好適には１５〜３７質量％である。
【００４３】
保湿剤として、好適には、トリメチルベタイン、ＤＬ−ピロリドンカルボン酸（ＰＣＡ）、ＤＬ−ピロリドンカルボン酸ナトリウム等の、グリセリンよりも高い保湿効果を持つアミノ酸類を挙げることができる。アミノ酸類は、接着剤の乾燥を防止する効果が特に優れている。
保湿剤として有用なトリメチルベタインの具体例としては、味の素社から入手可能な（商標）アクアデュウＡＮ−１００を挙げることができる。また、ＤＬ−ピロリドンカルボン酸ナトリウム又はＤＬ−ピロリドンカルボン酸の具体例としては、味の素社から入手可能な、（品名）ＰＣＡ−ソーダ又は（品名）ＰＣＡを挙げることができる。
〔水溶性重合開始剤〕
前記原液の水性媒体は、好適には水溶性フリーラジカル光重合開始剤を含有する。有用な光重合開始剤は、原液に含まれるモノマー又はオリゴマー（後述するような重合性界面活性剤を含む）の、重合反応のための開始剤として作用し、電磁波（通常、紫外線）に曝露時にフリーラジカルを生じる、水溶性化合物である。
【００４４】
有用な水溶性光重合開始剤としては、たとえば、イオン性基、親水性基又はその両方で置換されたべンゾフェノン；イオン性基、親水性基又はその両方で置換されたチオキサントン；及び４−置換−（２−ヒドロキシ−２−プロピル）フェニルケトン（ここで、４−置換基はイオン性又は親水性基である）等のフェニルケトン、から成る群から選択されるものが挙げられる。イオン性基又は親水性基としては、好適には、ヒドロキシル基、カルボキシル基、及びカルボン酸塩基から成る群から選択されるものが挙げられる。
【００４５】
有用な水溶性のベンゾフェノン類としては、たとえば、塩酸４−トリメチルアミノメチルベンゾフェノン、ベンゾフェノンナトリウム４−メタンスルホネート及びべンゾフェノンナトリウム４−メタンスルホネートから成る群から選択されるものが挙げられる。有用な水溶性チオキサントン類としては、たとえば、塩酸３−（２−ヒドロキシ−３−トリメチルアミノプロポキシ）チオキサントン、塩酸３−（３−トリメチルアミノプロポキシ）チオキサントン、チオキサントン３−（２−エトキシスルホン酸）ナトリウム塩及び３−（３−プロポキシスルホン酸）ナトリウム塩から成る群から選択されるものが挙げられる。有用な水溶性フェニルケトン類としては、たとえば、フェニルケトン、（２−ヒドロキシ−２−プロピル）（フェニル−４−ブタンカルボキシレート）ケトン、４−（２−ヒドロキシエトキシ）フェニル−（２−プロピル）ケトン及びそれらの水溶性塩から成る群から選択されるものが挙げられる。また、本発明の効果を損なわない限り、これらに限定されない。特に好ましい水溶性光重合開始剤は、１−（４−（２−ヒドロキシ）−フェニル）−２−２−ヒドロキシ−２−メチル−１−プロパン−１−オンである。
【００４６】
上記したような水溶性光重合開始剤は、所望とする効果などに応じていろいろな量で水性媒体中に含ませることができる。水溶性光重合開始剤の含有量は、原液の全量を基準にして、通常０．０５〜２質量％の範囲、好適には０．１〜１質量％の範囲である。
〔疎水相〕
疎水相は、疎水性の粘着性ホモポリマー又はコポリマーを含有する。なお、本明細書では、これらを総称して「疎水性粘着性ポリマー」と呼ぶ。疎水性粘着性ポリマーは、通常、疎水性フリーラジカル重合性モノマー、フリーラジカル重合性極性モノマー等を含んでなる、前記第２モノマー（モノマー混合物を含む。）の重合体である。疎水性フリーラジカル重合性モノマーとしては、たとえば、アクリル酸のアルキル（Ｃ１〜Ｃ１８）アルコールエステルから、その１種又は２種以上が選択される。ただし、これらのモノマーから生成したポリマーが、粘着性ポリマーである様に選択される。有用な疎水性フリーラジカル重合性モノマー（混合物を含む。）のガラス転移温度（Ｔｇ）は、当業者により公知の手法により測定できる。Ｔｇは、通常１０℃未満、好適には０℃未満、特に好適には−１０℃未満である。
【００４７】
好適な疎水性フリーラジカル重合性モノマーとしては、イソオクチルアクリレート、２ーエチルヘキシルアクリレート及びｎ−ブチルアクリレートから成る群から選択される１又は２以上を挙げることができる。
疎水性粘着性ポリマーを生成するために、原液に含まれる疎水性の第２モノマーは、粘着性ポリマーのＴｇを好適な範囲に制御するために、さらに任意に、アルキルアクリレートモノマーと共重合可能なフリーラジカル重合性極性モノマーを含有する。この様な極性モノマーとして好適なものとして、スチレン、アクリロニトリル及びビニルエステル（例えば酢酸ビニル、プロピオン酸ビニル、ネオペンタノン酸ビニル等）から成る群から選択されるものが挙げられる。
【００４８】
疎水性の第２モノマーの含有量は、原液からの重合生成物である導電性接着剤に、十分な凝集力、粘着性などを容易に付与するために、原液の全量を基準にして、通常５〜４０質量％、好適には７〜３０質量％、特に好適には１０〜２０質量％である。
〔油溶性重合開始剤〕
前記第２モノマーの重合の制御を容易にするために、原液は、油溶性フリーラジカル光重合開始剤（光開始剤）又は／及び油溶性フリーラジカル熱重合開始剤（熱開始剤）を含有するのが好適である。
【００４９】
有用な油溶性光開始剤は、原液に含まれるモノマー又はオリゴマー（後述するような重合性界面活性剤を含む）の、重合反応のための開始剤として作用し、電磁波（通常、紫外線）に曝露時にフリーラジカルを生じる、油溶性化合物である。
有用な油溶性光開始剤としては、たとえば、１）約１：４の重量比で混合されたミヒラーケトン及びベンゾフェノン；２）米国特許第４，２８９，８４４号明細書に記載のクマリンベ−スの光開始剤；及び３）ジメトキシフェニルアセトフェノン及び／又はジエトキシアセトフェノンをベースにした光開始剤から成る群から選択されるものが挙げられる。好ましい光開始剤の一例を挙げると、１−ヒドロキシ−シクロヘキシルフェニルケトンである。
【００５０】
油溶性光開始剤は、最初、原液の疎水性相に含まれ、重合操作（ＵＶ照射等）を行った時、フリーラジカルを生成し、そのフリーラジカルがモノマー等の重合反応を進行させる、油溶性化合物である。
光開始剤に代えて、又はそれと組み合わせて用いることができる、油溶性熱開始剤の具体例としては、例えば、アゾ化合物、例えば、「品名：Vazo  64；２，２’−アゾビス（イソブチロニトリル）」又は「品名：Vazo  52；２，２’−アゾビス（２，４−ジメチルベンタンニトリル）」（いずれもＤｕＰｏｎｔ社から入手可能）を挙げることができる。また、過酸化物、例えば、ベンジルペルオキシド、ラウロイルペルオキシド及びそれらの混合物も使用できる。好ましい油溶性熱開始剤は、２，２’−アゾビス（イソブチロニトリル）である。
【００５１】
油溶性の開始剤（光開始剤と熱開始剤とを組み合わせて用いる場合はそれらの混合物）の含有量は、原液の全量を基準にして、通常０．００５〜１質量％、好適には０．０１〜０．１質量％である。
〔疎水性の添加剤〕
原液の疎水性相は、油溶性架橋剤等の、付加的フリーラジカル反応性添加剤を、任意に含むことができる。有用な架橋剤の例としては、ジビニルベンゼン、アルキル（約Ｃ４〜約Ｃ８）ジアクリレート、１，６−ヘキサンジオールジアクリレート、１，８−オクタンジオールジアクリレート及びその混合物から成る群から選択されるものが挙げられるが、これらに限定されない。好ましい架橋剤は、１，６−へキサンジオールジアクリレートである。架橋剤は、添加されると、最終ポリマーの物理学的特性、例えば凝集力、溶媒に対する不溶性、弾性率などを向上させる。疎水性相は、原液の全量を基準にして、通常０．０１〜１０質量％、好適には０．０２〜１質量％、特に好適には０．０５〜０．２質量％の架橋剤を含有する。
〔界面活性剤〕
本発明の導電性接着剤を調製するために好適に用いられる界面活性剤は、前記モノマーと共重合可能な反応性のものであってもよく、さもなければ、共重合しないものであってもよく、目的によって使い分けることができる。たとえば、反応性界面活性剤の場合、導電性接着剤の水に対する感受性を低下させ、発汗等の影響で接着性が著しく低下することを容易に防ぐことができる。
【００５２】
通常使用できる界面活性剤は、非イオン界面活性剤、陽イオン界面活性剤又は陰イオン界面活性剤である。界面活性剤の含有量は、接着剤の全量を基準にして、通常０．０１〜３０質量％、好適には５〜２０質量％である。
非イオン界面活性剤は、通常は有機脂肪族又はアルキル芳香族疎水性化合物、及び親水性であるアルキレンオキシド、例えばエチレンオキシドの縮合生成物である。水素遊離を伴うカルボキシ、ヒドロキシ、アミド又はアミノ基を有するほとんどあらゆる疎水性化合物がエチレンオキシドと縮合されて、非イオン界面活性剤を生成する。縮合生成物のエチレンオキシド鎖の長さを調整して、疎水性及び親水性要素間の所望の平衡（親水性一親脂性平衡又はＨＬＢ）を達成する。界面活性剤のＨＬＢは、界面活性剤の親水性（好水性又は極性）基、及び親脂性（好油性又は非極性）基の、サイズや種類により制御できる。非イオン界面活性剤のＨＬＢは、通常、６〜１９である。
【００５３】
有用な非イオン界面活性剤としては、たとえば、非共重合性非イオン界面活性剤、エチレン系不飽和共重合性非イオン界面活性剤及びその混合物から成る群から選択されるものが挙げられる。
陰イオン界面活性剤は、通常、
（ａ）Ｃ６〜Ｃ２０のアルキル基、アルキルアリール基、及びアルケニル基から成る群から選択される疎水性部分と、
（ｂ）スルフェート、スルホネート、ホスホネート、ポリオキシエチレンスルフェート、ポリオキシエチレンスルホネート、ポリオキシエチレンホスホネートならびにそのアルカリ金属塩及びアンモニウム塩から成る群から選択される陰イオン基、又は、このような陰イオン基の第三アミノ塩基を含んでなる親水性部分、
とを含む。
【００５４】
疎水性部分として、Ｃ２〜Ｃ１８のアルケニルポリオキシプロピレン、又はＣ２〜Ｃ１８のポリオキシブチレンを含み、親水性部分として、ポリオキシエチレンスルフェートの陰イオン基を含み、かつ、エチレン系不飽和二重結合を含む、共重合性界面活性剤も有用である。
より安定なマクロ又はミニエマルジョンを得るためには、エチレン系不飽和重合性陰イオン界面活性剤が好適である。このような共重合可能な陰イオン界面活性剤の具体例としては、PPG Industries，Inc.から入手可能な、（商標）Mazonm SAM211 、旭電化工業（株）社製の（商標）アデカリアソープ（品番）SE-10N；（化合物名）α−スルホ−ω−｛１−ノニルフェノキシメチル−２−（２−プロペニルオキシ）エトキシ｝−ポリ（オキシ−１，２−エタンジイル）のアンモニウム塩が挙げられる。
【００５５】
また、非反応性界面活性剤としては、花王（株）社から入手可能な、（商標）エマ−ルＥ−２７Ｃ（商標）エマールＥ−７０Ｃなどの、ポリオキシエチレンアルキル（Ｃ１０〜Ｃ１６）エーテル硫酸ナトリウムが好適である。
陽イオン界面活性剤としては、少なくとも１個の高分子基（たとえば、炭素数６以上）、及び２又は３個の低分子基（たとえば、炭素数１〜５）が共通の窒素原子と結合し、陽イオンを生じ、電気的に平衡している、第四アンモニウム塩が使用できる。この場合、陰イオンとしては、ハロゲン化物（臭化物、塩化物等）、酢酸塩、硝酸塩及び低級アルコスルフェート（メトスルフェート等）から成る群から選択されるものが挙げられるが、これらに限定されない。
〔先駆体シロップ液〕
上記マクロ又はミニエマルジョン構造は、容易には形成されないので、次の様にするのが好適である。
【００５６】
まず、原料成分のうち、架橋剤と水溶性重合開始剤を除く成分を、ＵＶ反応器又は熱反応器中に入れ、反応器内を窒素ガスでパージしながら混合する。光重合開始剤を用いた場合、反応器内の原料混合物にＵＶ照射を行い、重合する。ＵＶ照射のためのＵＶランプの、ＵＶ強度は０．１〜１０ｍＷ／ｃｍ2 である。また、熱重合開始剤を用いた場合、加熱により重合する。
【００５７】
通常、攪拌しながら重合処理を行い、疎水性粘着性ポリマーを含むドメイン構造が固定化、すなわち安定化されるまで重合処理を行う。先駆体シロップ液の形成段階の終点は、ドメイン相を含むエマルジョンの粘度により決定される。好適な粘度は、１００から４０００ｃｐｓである。
一方、各成分は前述の範囲内で使用されるのが好ましいが、所望の特性が得られる様に、水の量と、保湿剤の種類と添加量をを決め、他の成分量を決定するのが特に好適である。水と保湿剤は、初期の含水量と保水量を制御するための主な因子であり、接着剤に含まれる水の量は、導電性や接着性を左右する主な因子である。
【００５８】
ここで、具体的な例に沿って、組成決定のステップを説明する。たとえば、３６重量部の水に対して、１．５重量部の電解質を溶解させて電解液を調製する。２０℃−２０％ＲＨ（相対湿度）にて１０％程度の保水量（率）が達成できるように、保湿剤として、前述のアミノ酸類からなる保湿剤を２２重量部添加する。上記成分の混合物５９．５重量部に対して、疎水水性モノマー、親水性モノマー及び水溶性可塑剤の総量が４０重量部になる様に、各成分の配合を決定する。この配合比は、接着性、柔軟性等の物理特性が所望の範囲になる様に決定される。また、両煤性モノマーを用いる場合、そのモノマーも含めて、４０重量部になる様にするのが良い。さらに、０．０５重量部の油溶性光開始剤を溶解し、総量が１００重量部の混合液を得る。
【００５９】
上記混合液は、攪拌中は白濁のエマルジョンであるが、攪拌を中止すると分離する。したがって、より安定なエマルジョンを形成するために、約１００重量部の上記混合液対して、所定量の界面活性剤を添加し、攪拌中は均一かつオペークな液体で、攪拌を中止しても直ぐに分離しないようにする。界面活性剤の添加量は、使用する界面活性剤の種類と、界面活性剤以外の成分配合により異なるが、通常５〜２０重量部の範囲が良い。
【００６０】
この様にして、上記の様な比較的安定なエマルジョンを、前記原液として得る。続いて、この原液に撹拌操作を施しながらＵＶを照射し、安定なエマルジョンからなる接着剤前駆体としての先駆体シロップ液を得る。次いで、得られたシロップ液に、０．１重量部の架橋剤と、０．５重量部の水溶性光開始剤とを添加し、ＵＶ照射し、最終生成物である本発明の接着剤組成物を得る。なお、上記した各成分の量は、実験を繰り返し、要求特性を満足させるために調節することができる。
〔導電性接着層の形成〕
上記のシロップ化法によりマクロ又はミニエマルジョンを一旦形成した後、それを公知の手法に従って重合させて最終生成物、すなわち、本発明の導電性接着剤を得ることができる。
【００６１】
たとえば、上記の様にして得られた先駆体シロップ液を、慣用的手段、例えば、ローラーコーティング、浸漬コーティング、ナイフコーティング、押出しコーティング等を用いて適当な基材上に塗布し、先駆体シロップ液の層をまず形成する。この時、水溶性重合開始剤と、必要に応じて添加される架橋剤とを先駆体シロップ液に添加する。
【００６２】
次いで、形成された先駆体シロップ液の層（以下、シロップ層と呼ぶ。）を、不活性雰囲気中（すなわち、無酸素状態、例えば、窒素雰囲気下）で重合して、導電性接着剤からなる接着層を形成する。たとえば、紫外線に対して実質的に透過性であるが酸素を通さないプラスチックフィルムをシロップ層の上に重ね、空気を遮断した状態でＵＶ照射を行って重合反応を起こさせる。ＵＶ照射は、通常、ＵＶ光開始剤に吸収される波長範囲で紫外線を出す蛍光型紫外線ランプから、プラスチックフィルムを通して行うことができる。ここで使用するプラスチックフィルムは、好ましくは、シロップ層に接触する面が、シリコーン剥離表面であるポリエステルフィルムである。
【００６３】
ＵＶ照射は、好ましくは、市販のいくつかの異なるランプの複数基を用いて行うことができる。この様な例として、たとえば、低圧又は中圧水銀ランプ及び低強度蛍光ランプの組み合わせが挙げられる。この場合、各々が異なる発光スペクトルを有し、かつ、２８０〜４００nmの波長範囲で最も強く発光するランプを使用するのが良い。通常、約３５０nmでの強度が最大であり、３００〜４００nmの間に、強度分布の９０％が含まれる、市販の蛍光ブラックランプを使用する。
【００６４】
ＵＶ照射時の総照射量は、通常、約２００〜５０００ミリジュール（ｍＪ）／cm2 である。通常、重合の効率及び重合速度は、照射光源の発光特性と、使用するＵＶ光開始剤の吸収特性との関係により決定される。
好ましい光重合工程は、シロップ層を、約２０００ｍＪ／cm2 の照射量を与えるのに十分な時間をかけ、約３５０nmの電磁波に連続曝露する方法である。
【００６５】
導電性接着層の厚みは、使用形態にもよるが、生体電極の接着層として用いる場合、０．１〜４ｍｍ、好適には０．５〜２ｍｍである。この導電性接着層の厚みが薄すぎると、乾燥防止性が低下するおそれがあり、反対に厚すぎると生体電極全体が嵩高くなり、使いにくくなるおそれがある。
ＵＶ照射は、シロップ層の片面からの照射で可能であるが、両表面からの照射で行うのが好ましい。特に、０．８ｍｍ以上の厚さのシロップ層においては、シロップが白色又はオペークであるので、エマルジョン中での光散乱効果は無視できない。したがって、接着層の両面が同様の性質を有するようにするために、両面照射が好ましい。
〔生体電極〕
本発明の導電性接着剤からなる接着層を含むように形成した生体電極（又は、生物医学的電極とも呼ばれる。）は、特に医学の分野における診断（モニタリングを含む）及び治療に有用である。基本的な形態では、生体電極は、患者あるいは被験者たる哺乳類（人間を含む）の皮膚に接触し、導電性接着層と、電気的診断装置、治療装置又は電気外科的装置との間で、相互に電気的連絡を可能にする電極端子を含んでなる。
【００６６】
図１及び図２は、本発明による生体電極の好ましい１形態を示したものである図示の生体電極は、使い捨て可能なように設計されたもので、たとえば、診断心電図（ＥＣＧ又はＥＫＧ）を得るため、又は、経皮電気的神経刺激（ＴＥＮＳ）を与えるために、患者の皮膚に貼付して用いることができる。
図示の生体電極１０は、接着層保護用の剥離ライナー１２の除去時に患者の皮膚に接触させられる導電性接着層からなる領域（以下、導電性領域と呼ぶ。）１４と、その導電性領域１４と接触する、導電性界面部分を有する導体膜２６を含む電気的接続手段１６と、電気的計器（図示せず）との機械的及び電気的接触のために導電性領域14を越えて延在するタブ部分２０とを有している。電気的接続手段１６は、電極端子として機能する。電気的接続手段１６は、基材２２と、その基材の少なくとも導電性領域１４に接触する主要面上にコーティングされた導体膜２６とを含む。
【００６７】
典型的な導体膜２６は、厚さ約０．０５〜０．２ｍｍの物質、例えば、ポリエステルフィルムのストリップを含み、その上に厚さ約２．５〜１２μｍ（好ましくは約５μｍ）の銀／塩化銀のコーティング層を有するものである。このような導体膜２６の具体例としては、導電性インク、Ercon 社から市販されている銀／塩化銀インク、（品番）Ｒ−３００、のコーティング層を挙げることができる。このコーティング層を、たとえば、「Scotchpar （商標）」として３Ｍ社から市販されている、又は「Melinex （商標）」（品番）５０５〜３００、３２９又は３３９としてＩＣＩ社から市販されている、ポリエステルフィルム基材の１つの主要面に設けて、電気的接続手段１６を得ることができる。
【００６８】
ＴＥＮＳ用生体電極の電気的接続手段１６は、例えば「Mannlweb（商標）」布として、Lydal 社から市販されているポリエステル／セルロース繊維の布のような不織布を含んでなり、その主要面上に、カーボンインク、（品番）SS243  63 としてAcheson Coiloids社から市販されているカーボンインク層からなる導体膜２６を有する。
【００６９】
電極クリップ（図示せず）と、導体膜１６との間の機械的接触を増強するために、ポリエチレン等の基材を備える接着テープを、導電性コーティング２６を有する主要面の反対側の面に位置するタブ部分２０に適用し得る。接着テープとしては、「Blenderm（ブレンダーム、商標）」テープとして３Ｍ社から市販されている、外科用テープを用いることができる。
【００７０】
選択的に、国際公開第ＷＯ９７４１５６８号公報（対応米国特許第５，９２４，９８３号明細書）に開示されるような、非導電性で柔軟なポリマーフィルムと、多層構造の導電性層とからなる導電体が、上記電気的接続手段として利用される。この導電体は、ポリエステルフィルム上に、疎水性ポリマーバインダ、銀粒子及びカーボン粒子を含有する導電性インクを塗布して形成した、多孔度の小さい基底導電層と、その基底導電層上に、ポリマーバインダ、Ａｇ／ＡｇＣｌ粒子及びカーボン粒子を含んでなる導電性インクを塗布して形成した多孔度の大きい上部導電体層とから構成される導電性層を有する。
【００７１】
別の構造の生体電極を図３に断面図で示す。図示の生体電極８０では、スナップ８４により被覆された開口部８３を有する非導電性被覆８２があり、また、鋲又はアイレット８５を含む電極端子が突出する。スナップ８４は、アイレット８５を被覆する様に固定され、電気計器との電気的連結を与える。アイレット８５は、導電性接着層８６と電気的に接続し、また、スナップ８４及び非導電性被覆８２は、本発明の導電性接着剤からなる接着層８６を完全に被覆している。
【００７２】
剥離ライナー８８は、使用前の接着層８６を保護するためのものである。非導電性被覆８２は、通常、絶縁体物質から作られる。アイレット８５は、たとえば、可塑性金属板化アイレットである。このようなアイレットは、たとえば、銀板化及び塩化物化されたＡＢＳ可塑性アイレットであり、Micron Products 社から市販されている。また、スナップ８４は、たとえば、金属スナップである。このようなスナップは、たとえば、Eyelets for Industry of Thomson 社から市販されているステンレスアイレット、（品番）３０４である。
【００７３】
本発明の導電性接着剤を使用し得る生体電極の、他の例としては、下記の米国特許各号に開示された電極を挙げることができる：４，５２４，０８７；４，５３９，９９６；４，５５４，９２４；４，８４８，３５３；４，８４６，１８５；４，７７１，７１３；４，７１５，３８２；５，０１２，８１０；５，１３３，３５６号等。このような電極の製造方法は、それぞれの明細書に開示されているが、本発明の導電性接着剤剤は、これらに開示されている導電性接着剤等と置換され得る。
〔生体電極の包装〕
生体電極の実際の使用に際しては、たとえば、３個、５個又は１０個といった、一度の検査のために必要な数の生体電極を１枚の剥離ライナーに貼り付け、そしてそのような必要な数の生体電極が貼り付けられた、たとえば１枚、５枚又は１０枚の生体電極付き剥離ライナーを、アルミ箔を貼り合わせて作製した保湿袋の中に入れて、使用の直前まで保存する。
【００７４】
ところで、保湿袋内で保存したものを一旦外に出した後に再び保湿袋に入れて低湿度条件下に放置するような場合、生体電極付き剥離ライナーを、通常の保湿袋内で再び長期間保存することは困難である。これは、通常の保湿袋は、開封後、もとどおりに完全に密封するのが困難であるからである。したがって、保湿袋を開封したあとでも低湿度下に置いて、所定の特性（導電性等）を維持するために、開封後に再び簡易に密封するための簡易密封手段（例えば、いわゆるジップロックファスナー等）を備えた保湿袋を使用するのが良い。
【００７５】
本発明による生体電極では、乾燥が効果的に防止された保湿効果の高い導電性接着剤を用いているので、開封後の簡易密封手段を備えた１つの保湿袋に、複数の電極付きライナーを保存し、一部の生体電極を少しずつ、必要に応じて使うことができる。
最後に、本発明の特徴をより明確に説明するために、特に好適な形態を以下に具体的に記載する。
（Ｉ）請求項１（または請求項２）の導電性接着剤において、前記保湿剤としてアミノ酸類保湿剤を含んでなるのが良い。
（II）また、前記（Ｉ）項において、前記アミノ酸類保湿剤が、トリメチルベタイン、ＤＬ−ピロリドンカルボン酸（ＰＣＡ）、およびＤＬ−ピロリドンカルボン酸ナトリウムのうちの、少なくともいずれか１つを含んでなるのが良い。
（III ）一方、請求項１（または請求項２）の導電性接着剤において、前記保湿剤の含有量は、導電性接着剤全量を基礎にして、１０〜４０質量％の範囲であるのが良い。
（IV）また、請求項１（または請求項２）の導電性接着剤において、前記保湿剤の含有量は、導電性接着剤全量を基礎にして、１５〜３７質量％の範囲であるのがさらに良い。
【００７６】
【実施例】
実施例１
（１）先駆体シロップ液（以下、「シロップ番号Ｎ１」と呼ぶ。）の調製
先駆体シロップ液Ｎ１の組成：
【００７７】
【表１】
0004601105.tif 000002
【００７８】
本例の先駆体シロップ液Ｎ１は、上記した組成を有するミニエマルジョン液である。ガラス容器、テフロンTMでコーティングされたプロペラ、窒素ガスのパージライン、容器カバー、そしてＵＶランプを装備したＵＶ反応容器中で上記第１表に記載の原材料の混合液をＵＶ照射しながら攪拌することにより調製した。以下にその概要を説明する。
【００７９】
下記の原材料：
チバ−ガイギー社製の「イルガキュア（Ｉｒｇａｃｕｒｅ）１８４（商標）；１−ヒドロキシーシクロヘキシルフェニルケトン」を油溶性ＵＶ光開始剤（ＵＶ）として、
イソオクチルアクリレート（ＩＯＡ）を疎水性粘着性ポリマーを生成する第２モノマーとして、
メトキシポリエチレングリコール５５０モノアルリレート（ＭＰＥＧ５５０ＭＡ；サトーマ社製）及びアクリル酸（ＡＡ）を粘着性の親水性ポリマーを生成する第１モノマーとして、
ポリエチレングリコール３００（ＰＥＧ３００）を可塑剤として、
ＵＶ反応容器のガラス容器に装填し、混合液を得た。
【００８０】
イルガキュア１８４が溶けるまで、およそ１００ｒｐｍで攪拌した後、得られた混合液に、４％ＫＣｌ水溶液と、旭電化工業社製の反応性界面活性剤、アデカリアソープ（Ａｄｅｋａｒｅａｓｏａｐ、商標）、（品番）ＳＥ−１０Ｎ、を添加した。アデカリアソープの溶解を目視で確認した後、味の素社製の保湿剤、アクアデュウ（Ａｕａｄｅｗ、商標）、（品番）ＡＮ−１００：をさらに添加した。
【００８１】
アクアデュウの溶解を目視で確認した後、８０ｒｐｍで攪拌しながら、窒素ガスをガラス容器内にパージした。ガラス容器表面での測定強度が２ｍＷ／cm2 になるように調整されたＵＶランプを用い、ガスの泡がゆっくり発生する様になるまで約４０秒間、ＵＶ照射した。この一連の操作で、混合液の外観は、透明色からオペークに変化した。これは、ミニエマルジョン構造をもつシロップ、すなわち、本例で目的とした接着剤調製のための先駆体シロップ液Ｎ１が形成されたことを示す。
【００８２】
次いで、得られた先駆体シロップ液Ｎ１のドメイン相の平均直径をコールタ社のレーザー散乱粒子分析装置（型番）ＬＳ２３０により測定したところ、０．２μｍであった。また、この先駆体シロップ液Ｎ１の粘度をＢ−Ｍ型粘度計で測定したところ、２５℃で１６０ｃｐｓであった。
（２）２種類の塗布用シロップ液（以下、「シロップ番号Ｎ１−ａ」及び「シロップ番号Ｎ１−ｂ」と呼ぶ。）の調製
塗布用シロップ液Ｎ１−ａの組成：
【００８３】
【表２】
0004601105.tif 000003
【００８４】
塗布用シロップ液Ｎ１−ｂの組成：
【００８５】
【表３】
0004601105.tif 000004
【００８６】
上記のようにして調製した先駆体シロップ液Ｎ１に対して、上記第２表又は第３表に記載の原材料を添加し、十分に混合した。ここで、チバ−ガイギ−社製の「イルガキュアー２９５９（商標）」、｛１−（４−（２−ハイドロキシエトキシ）−フェニル）−２−ヒドロキシ−２−メチル−１−プロパン−１−オン｝、は水溶性ＵＶ光開始剤として、また、東京化成工業社製のトリエチレングリコールジメタクリレート（ＴＥＧＤＭＡ）は架橋剤として、それぞれ添加された。上記した組成の塗布用シロップ液Ｎ１−ａ及びＮ１−ｂが得られた。これらの塗布用シロップ液もミニエマルジョン構造を持つオペークな液体であった。
（３）導電性接着剤（接着シート）の調製
上下の両方の位置に低圧ＵＶランプを装備したＵＶコーターを使用して塗布用シロップの塗布と硬化（架橋）を行った。まず、上記のようにして調製した塗布用シロップ液Ｎ１−ａ又はＮ１−ｂを、白色両面ライナー上に置かれた、キンバリークラーク（株）社のスクリーム（商標）ＫＣティッシュ上にナイフコーターで塗布厚１ｍｍで塗布した。また、それぞれのシロップ液の塗布の際には、シロップ液の表面に、透明ライナーをシリコーン剥離表面が接触するようにラミネートし、透明ライナーの上からナイフを当てて塗布を行った。
【００８７】
両ライナー（白色両面ライナーと透明ライナー）を通して同じ強度が得られるように、上下のＵＶランプの電源を調節し、ライナー間に挟まれた塗布用シロップ液の層の硬化を行った。シロップ液の塗布層表面での積算エネルギーは、片面につき１０５０ｍＪ／cm2 であった。
ＵＶ照射による硬化処理の完了後、両ライナーで挟み込まれた、本例の導電性接着剤が得られた。すなわち、上記スクリームからなる補強基材と、その補強基材に含浸された導電性接着剤からなる接着層とを含んでなる、本例の接着シートが得られた。この状態では、両ライナーで両接着面が保護された、両面ライナー付き接着シートの形態を有する。この両面ライナー付き接着シートは、片方のライナーを剥がした後、バッキングフィルムに接着し、バッキングフィルム／接着シート／ライナーの３層構造からなる、導電性接着フィルムとして使用することができる。
【００８８】
上記のようにして作製した両面ライナー付き接着シートをビニールバック内で１日保存した後、接着シートの厚みを測定したところ、０．８〜０．９ｍｍであった。また、接着シート中に残留するモノマーの有無をガスクロマトグラフィー（ＧＣ）と液体クロマトグラフィー（ＬＣ）の両機器で分析したところ、残留モノマーは検出されなかった。なお、検出限界は１０ｐｐｍであった。
（４）生体電極の作製
本例の接着シートを先に図３を参照して説明したスタッド（鋲）型電極に組み込こんで、生体電極を作製した。この生体電極は、したがって、接着シート（片面ライナー付き）、ポリエチレンとポリプロピレンとからなるバッキング、カーボンスタッド、そしてＡｇ／ＡｇＣｌ黒色アイレットを含む構造を有している。接着シートは、上記のようにして作製した両面ライナー付き接着シートから一方のライナーを剥離し、バッキングに接着することにより組み込んだ。
【００８９】
上記のようにして作製した生体電極を、アルミ箔を貼りあわせた保湿袋に入れて保存し、また、繰り返し開封することを想定して、開封した保湿袋を再封止するためのジップロックファスナ−付きの保湿袋でも保存した。
（５）特性評価試験
上記のようにして作製した生体電極の特性を下記の基準及び手順に従って評価した。
〔電極の寿命〕
生体電極の寿命に関する目標は、保湿袋内に入れた状態で室温で保存した時に２年間である。本発明者らは、５７℃で１０週間、又は６６℃で６週間エージングさせた電極が、ＡＡＭＩ（Association for the Advancement of Medical Instrumentation）の規格の電気特性を満たせば、２０〜２５℃の室温で２年間の寿命が在ることを経験から認めている。したがって、本例の特性評価試験では、エ−ジング後においても生体電極が一定の電気特性と接着特性を持つことができるか否かを測定した。さらに、追加として、被験者の典型である人間の皮膚への接着力も、初期とエ−ジング後（３週後、６週後）で測定した。
〔乾燥耐性〕
生体電極の乾燥耐性の目標は、２０℃−２０％ＲＨ（相対湿度）の条件下で保湿袋の外で３０日間放置した時に、電極がＡＡＭＩ特性を十分維持することである。したがって、本例の特性評価試験では、保湿袋の外に置かれた電極と、開封した保湿袋に入れた後にジップロックファスナーで再封止された保湿袋内の電極とについて、エ−ジング後においても生体電極が一定の電気特性と接着特性を持つことができるか否かを測定した。さらに、追加として、被験者の典型である人間の皮膚への接着力も、初期とエ−ジング後（３週後、６週後）で測定した。
ここで、ＡＡＭＩ特性（又は、ＡＡＭＩ規格）とは、ＡＡＭＩが、以下の基準及び試験方法を採用して、ＥＣＧ使い捨て電極に用いる生物医学的電極に関して確定している適正な性能である。最小基準に関する試験方法と規格は、下記の４項目：
（１）ＤＣオフセット                          １００ｍＶ以下
（２）ＡＣインピ−ダンス                    ２０００Ω以下
（３）除細動後５秒後のオフセット電位          １００ｍＶ以下
（４）除細動後５秒後の回復速度          ０〜−１．０ｍＶ／ｓ
（４回の充放電後５秒後の残留分極ポテンシャルの変化率）
からなる。
【００９０】
したがって、本特性評価試験では、上記した４項目の評価試験をＥＣＧ電極テスター、Ｘｔｒａｔｅｋ  ＥＴ−６８Ａ（商品名、Ｘｔｒａｔｅｋ社製）を使用して実施した。すなわち、初期及びエージング又は乾燥後に、それぞれの生体電極を背中合わせ（接着剤−接着剤）に連結して供試電極対を作製し、テスターに記載のマニュアルにそって測定を実施した。
【００９１】
次いで、本例の接着シートの接着試験（皮膚接着試験）を次の様にして実施した。
まず、ポリエステルフィルム上に前述の片面ライナー付き接着層を積層して接着フィルムを作製した。得られた接着フィルムを２．５４cm×７．６cmの寸法に裁断し、ストリップ状試験片を得た。試験片を被験者の胸に貼り、１Ｋｇのローラーを転がして均一に貼付した。接着テスターと呼ばれる機械的引離し具を用いて、適用直後に試験片を剥がした。ストリップの剥離条件は、１２インチ／分の速さで１８０度方向であった。それぞれの接着強度（接着力）を２．５４ｃｍ（１インチ）当たりのｇ数［ｇ／２．５４ｃｍ］で記録した。
【００９２】
上記したような一連の特性評価試験の結果、下記の第４表〜第９表に記載のような測定結果が得られた。
第４表：塗布用シロップ液Ｎ１−ａに由来するスタッド型生体電極の、６６℃の保湿袋内におけるエージング安定性
【００９３】
【表４】
0004601105.tif 000005
【００９４】
第５表：塗布用シロップ液Ｎ１−ｂに由来するスタッド型生体電極の、６６℃の保湿袋内におけるエージング安定性
【００９５】
【表５】
0004601105.tif 000006
【００９６】
第６表：塗布用シロップ液Ｎ１−ａに由来するスタッド型生体電極の、２０℃−２０％ＲＨ下での保湿袋外での乾燥耐性
【００９７】
【表６】
0004601105.tif 000007
【００９８】
第７表：塗布用シロップ液Ｎ１−ｂに由来するスタッド型生体電極の、２０℃−２０％ＲＨ下での保湿袋外での乾燥耐性
【００９９】
【表７】
0004601105.tif 000008
【０１００】
第８表：塗布用シロップ液Ｎ１−ａに由来するスタッド型生体電極の、２０℃−２０％ＲＨ下での保湿袋（ジップロックファスナーで再封止）内での乾燥耐性
【０１０１】
【表８】
0004601105.tif 000009
【０１０２】
第９表：塗布用シロップ液Ｎ１−ｂに由来するスタッド型生体電極の、２０℃−２０％ＲＨ下での保湿袋（ジップロックファスナーで再封止）内での乾燥耐性
【０１０３】
【表９】
0004601105.tif 000010
【０１０４】
上記した第４表〜第９表に記載の評価結果から容易に理解することができるように、本例の生体電極は、２０℃−２０％ＲＨという低湿度条件下で保湿袋の外に置いても３０日間乾燥せず、また、３０日間、ＡＡＭＩ特性も十分に満足し得るものであった。しかし、生体電極を２０℃−２０％ＲＨという低湿度条件下の保湿袋の外に置いた３０日後は、ＡＣインピーダンスは１０００Ωを越え、接着強度も少し大きくなった。ところが、この改良策として、開封した保湿袋を再封止するためのジップロックファスナ−付きの保湿袋に生体電極を入れて保存した場合には、２０℃−２０％ＲＨという低湿度条件下の保湿袋の外に置いても、３０日間、ＡＡＭＩ特性も接着強度もほとんど同じ特性を維持できた。
【０１０５】
また、生体電極の作製のもととなった導電性接着剤は、塗布用シロップ液Ｎ１−ａ又はＮ１−ｂに由来するものであるが、この２種類のシロップ液の違いを利用して、得られる生体電極の接着レベルを制御できることも分かった。すなわち、両シロップ液の違いは、先に参照して説明した第２表及び第３表の比較からも分かるように、架橋剤の添加量であり、ここで、架橋剤を多量に添加した場合には、接着剤が硬質になるため、接着レベルを減少させることができるからである。
比較例
本例では、比較のため、疎水性粘着剤相と親水性導電相とを含むマイクロエマルジョンからなる接着剤の作製を試みた。本例で用いた配合は、前記実施例１と同様であった。
【０１０６】
前述の保湿剤を除く原材料を混合したものは透明な液体であった。このことは疎水性相と親水性相の大きさが、可視光の波長より小さいことを意味する。これは、エマルジョン中のドメイン相の平均直径が０．０２μｍ未満であるからである。
一方、上記透明な液体に実施例１と同じ保湿剤を添加したところ、親水性相と疎水性相とが容器中で上下２相に分離した。これは、上記のような寸法のドメイン相を含んでなるマイクロエマルジョンでは、アミノ酸類保湿剤を使用し、実施例１のような安定な相構造を維持することは困難であることを示している。
実施例２
前述の様に、さらに良い乾燥耐性（乾燥防止効果）を得るためには、可及的に多量の保湿剤を添加することが望まれる。本例では、保湿剤の添加量の増加の乾燥耐性の向上に及ぼす影響を調べるために、下記の第１０−１表〜第１０−７表に示すように実施例１の先駆体シロップ液Ｎ１における保湿剤（実施例１で用いたものと同じ）の添加量をいろいろに変更した後に塗布用シロップ液Ｎ１−ａを調製した違いを除いて、前記実施例１に記載の手法を繰り返した。なお、本例で調製した先駆体シロップ液は、実施例１のそれとの区別のため、「シロップ番号Ｎ２」と呼ぶ。
【０１０７】
【表１０】
0004601105.tif 000011
【０１０８】
【表１１】
0004601105.tif 000012
【０１０９】
【表１２】
0004601105.tif 000013
【０１１０】
【表１３】
0004601105.tif 000014
【０１１１】
【表１４】
0004601105.tif 000015
【０１１２】
【表１５】
0004601105.tif 000016
【０１１３】
【表１６】
0004601105.tif 000017
【０１１４】
上記した各種の先駆体シロップ液において、参考のために示す第１０−１表に記載の先駆体シロップ液Ｎ２−０には保湿剤の添加がなく、したがって、このシロップ液は、透明であり、安定なマイクロエマルジョンであった。また、続けて示すその他の表に示される先駆体シロップ液Ｎ２−５、Ｎ２−１０、Ｎ２−１５、Ｎ２−１８、Ｎ２−２２及びＮ２−４０では、それぞれ、保湿剤の添加量を記載のように変更してある。
【０１１５】
前記実施例１に記載の手法を反復した結果、保湿剤の添加量が１５重量部（１３．７質量％）以下である先駆体シロップ液Ｎ２−５、Ｎ２−１０及びＮ２−１５の場合、シロップ化（疎水性モノマーの重合）の前では安定なエマルジョンであったが、保湿剤を１８重量部（１６．０質量％）以上で添加したシロップ化前のＮ２−１８、Ｎ２−２２及びＮ２−４０の混合液では、そのままでは２相に分離してしまうことが分かった。つまり、シロップ化処理を行わない場合においては、比較的に多量のアミノ酸類からなる保湿剤を添加した安定な、エマルジョン接着剤を調製することは、困難であることが分かった。
【０１１６】
さらに、乾燥耐性に関して、十分に高いレベルの乾燥耐性を得るためには、約２０質量％のアミノ酸保湿剤の添加が望まれる。本発明によれば、前述のシロップ化法を採用することにより、比較的に多量のアミノ酸類を含有する安定なミニエマルジョンを調製することが可能である。
また、本発明に従いシロップ化法により調製された先駆体シロップ液Ｎ２−２２の、レーザー散乱粒子分析装置により測定された疎水性相のドメイン平均直径は、０．１〜０．８μｍであった。したがって、先駆体シロップ液と、その先駆体シロップ液にさらに重合処理を施して得た導電性接着剤は、ともにオペークであった。また、保湿剤を添加した本例の導電性接着剤は、生体電極用に適したレベルの良い電気特性と乾燥耐性とを有していた。
実施例３
前述の様に、特に好適なレベルの乾燥耐性を得るためには、約２０重量％以上のアミノ酸保湿剤を添加するのが良い。また、この様な特徴を具えた接着剤を得るための先駆体シロップ液において、ドメインの大きさは組成配合により制御される。さらに加えて、エマルジョン構造の安定性に鑑みて、電解質の添加量は可及的に多いほうがよい。本例では、電解質として有利に使用される４％ＫＣｌ電解質水溶液の添加量のエマルジョン構造の安定性に及ぼす影響を調べるために、下記の第１１−１表〜第１１−３表に示すように実施例１の先駆体シロップ液Ｎ１におけるＫＣｌ電解質水溶液の添加量をいろいろに変更した後に塗布用シロップ液Ｎ１−ａを調製した違いを除いて、前記実施例１に記載の手法を繰り返した。なお、本例で調製した先駆体シロップ液は、実施例１のそれとの区別のため、「シロップ番号Ｎ３」と呼ぶ。
【０１１７】
【表１７】
0004601105.tif 000018
【０１１８】
【表１８】
0004601105.tif 000019
【０１１９】
【表１９】
0004601105.tif 000020
【０１２０】
上記した第１１−１表に記載の先駆体シロップ液Ｎ３−１の場合、水溶性ＵＶ開始剤、イルガキュア２９５９（商標、前出）の添加前のシロップ液において測定した、平均のドメイン直径は約０．４μｍであった。このシロップ液のエマルジョン構造は、数日間にわたって安定であった。
また、第１１−２表に記載の先駆体シロップ液Ｎ３−２の場合、水溶性ＵＶ開始剤の添加前のシロップ液において測定した、平均のドメイン直径は約０．２μｍであった。このシロップ液のエマルジョン構造も、数日間にわたって安定であった。
【０１２１】
さらに、第１１−３表に記載の先駆体シロップ液Ｎ３−３（比較的少ない電解質量）の場合、水溶性ＵＶ開始剤の添加前のシロップ液において測定した、平均のドメイン直径は約１５μｍであったが、比較的不安定なマクロエマルジョンであった。
以上のような結果から、導電性の良好な導電性接着剤を調製するためには、可及的に多量の電解質を含み、かつ安定なエマルジョンシロップが良いことが分かった。
【０１２２】
次いで、先駆体シロップ液Ｎ１に代えて先駆体シロップ液Ｎ３−１〜Ｎ３−３のそれぞれを使用した以外は前記実施例１と同様にして、本例の導電性接着シートを作製した。この接着シートは、生体電極用に適した高レベルの電気特性及び乾燥耐性とを有していることが分かった。
実施例４
前記実施例１に記載の手法を繰り返した。しかし、本例では、アミノ酸類を保湿剤として含むが、前記実施例で用いたものとは異なる原料成分を含む先駆体シロップ液を使用して、得られる導電性接着剤の特性に対して組成変化が及ぼす影響を調べた。
【０１２３】
下記の第１２表は、シグマ社から入手可能な非反応性界面活性剤、（品名）Ｂｒｉｊ  ９７、を配合した先駆体シロップ液の組成表である。この先駆体シロップ液は、白色マクロエマルジョンであった。
【０１２４】
【表２０】
0004601105.tif 000021
【０１２５】
先駆体シロップ液Ｎ１に代えて上記組成の先駆体シロップ液を使用した以外は前記実施例１と同様にして、本例の導電性接着シートを作製した。この接着シートは、生体電極用に適した高レベルの電気特性及び乾燥耐性とを有していることが分かった。
下記の第１３表は、保湿剤として前出のアミノ酸ＰＣＡ−Ｎａ（５０％水溶液）を配合した先駆体シロップ液の組成表である。この先駆体シロップ液は、オペークのミニマクロエマルジョンであった。
【０１２６】
【表２１】
0004601105.tif 000022
【０１２７】
先駆体シロップ液Ｎ１に代えて上記組成の先駆体シロップ液を使用した以外は前記実施例１と同様にして、本例の導電性接着シートを作製した。この接着シートは、生体電極用に適した高レベルの電気特性及び乾燥耐性とを有していることが分かった。
実施例５
先駆体シロップ液Ｎ１に代えて下記の第１４表に記載の組成を有する先駆体シロップ液を使用した以外は前記実施例１と同様にして、本例の導電性接着剤（接着シート）を作製した。なお、下記組成の先駆体シロップ液はオペークミニエマルジョンで、硬化後に得られた最終生成物の接着剤もオペークな導電性粘着剤であった。
【０１２８】
【表２２】
0004601105.tif 000023
【０１２９】
本例の接着シートを先に図１及び図２を参照して説明した使い捨ての心電図検査用ＥＣＧ及びＥＫＧ電極に組み込んで、生体電極を作製した。なお、この生体電極の作製に使用した導電体は、前述の国際公開第ＷＯ９７４１５６８号公報に開示された導電体であるので、詳細は当該公報の関連部分の記載を参照されたい。
【０１３０】
引き続いて、得られた生体電極を前記実施例１と同様に保湿袋に入れ、６６℃で６週間にわたって保存した後のエージング特性を評価したところ、ＡＡＭＩ特性は劣化しておらず、良好なエージング安定性を有することが分かった。また、２０℃−２０％ＲＨのような低湿度条件下で３０日間にわたって保湿袋の外で保存した場合にも、十分に満足し得るＡＡＭＩ特性を有することも分かった。
実施例６
本例では、先駆体シロップ液Ｎ１に代えて下記の第１５表に記載の組成を有する先駆体シロップ液を使用した以外は前記実施例１と同様にして、本例の導電性接着剤（接着シート）を作製した。
【０１３１】
【表２３】
0004601105.tif 000024
【０１３２】
本例では、さらにすぐれた乾燥耐性を得るため、先駆体シロップ液に約３６質量％のアミノ酸保湿剤を含ませ、また、実施例１で使用した界面活性剤に代えて、それよりも高い界面活性力を示す非反応性界面活性剤、前出のエマールＥ−７０Ｃ（商標）（ポリオキシエチレンアルキル（Ｃ１０−Ｃ１６）エーテル硫酸ナトリウム）を使用した。この界面活性剤を使用したことにより、その添加量が５〜８質量％の時、安定なミニエマルジョンシロップを得ることができた。
【０１３３】
本例の接着シートを、前記実施例１と同様にして、先に図３を参照して説明したスタッド（鋲）型電極に組み込んで、生体電極を作製した。
引き続いて、得られた生体電極の特性を前記実施例１と同様な手法に従って評価したところ、下記の第１６表及び第１７表に記載のような測定結果が得られた。
第１６表：スタッド型生体電極の、６６℃の保湿袋内におけるエージング安定性
【０１３４】
【表２４】
0004601105.tif 000025
【０１３５】
第１７表：スタッド型生体電極の、２０℃−２０％ＲＨ下での保湿袋外での乾燥耐性
【０１３６】
【表２５】
0004601105.tif 000026
【０１３７】
上記第１６表及び第１７表に記載の評価結果から理解されるように、本例の導電性接着剤から作製された生体電極は、乾燥しにくく、２０℃−２０％ＲＨという低湿度条件下で３０日間乾燥した後も、ＡＣインピーダンスが６７５Ωと低く押えられ、また、ジップロックファスナー付きの保湿袋を利用しなくても、袋の外で十分なＡＡＭＩ特性及び接着強度を維持することができる。また、エ−ジング試験後においても、安定したＡＡＭＩ特性及び接着強度を維持することができる。
【０１３８】
【発明の効果】
以上に説明したように、本発明によれば、導電性接着剤にアミノ酸類のような高性能保湿剤を含ませるができ、その際、有効な状態（たとえば、十分な粘着性を発現できる状態）でその構造を維持することができるので、保湿効果を高め、乾燥を効果的に防止できる導電性接着剤を提供することができる。また、本発明によれば、このような導電性接着剤を使用することにより、高性能な生体電極を提供することができる。
【図面の簡単な説明】
【図１】本発明による生体電極の好ましい１形態を示した平面図である。
【図２】図１に示した生体電極の構成を示した断面図である。
【図３】本発明による生体電極のもう１つの好ましい形態を示した平面図である。
【符号の説明】
１０…生体電極
１２…剥離ライナー
１４…導電性領域
１６…電気的接続手段
２０…タブ部分
２２…基材
２６…導体膜
８０…生体電極
８２…非導電性被覆
８３…開口部
８４…スナップ
８５…鋲（アイレット）
８６…導電性接着層
８８…剥離ライナー
【図１】
0004601105.tif 000027
【図２】
0004601105.tif 000028
【図３】
0004601105.tif 000029